(57)【要約】【課題】  従来よりも歩留まりの向上が可能な半導体装置の製造方法、及び当該方法に使用する接着シートを提供する。【解決手段】  本発明の半導体装置の製造方法は、接着シートを介して、半導体素子を被着体上に仮固着する仮固着工程と、前記接着シートを所定条件で加熱することにより、前記被着体に対するせん断接着力が０．５ＭＰａ以上の半硬化状態にする半硬化工程と、前記接着シートが半硬化された状態で、半導体素子をワイヤーボンディングするワイヤーボンディング工程を有することを特徴とする。【選択図】  図１
2008205195.tif 000002
【特許請求の範囲】
【請求項１】
接着シートを介して、半導体素子を被着体上に仮固着する仮固着工程と、
前記接着シートを所定条件で加熱することにより、前記被着体に対するせん断接着力が０．５ＭＰａ以上の半硬化状態にする半硬化工程と、
前記接着シートが半硬化された状態で、半導体素子をワイヤーボンディングするワイヤーボンディング工程を有することを特徴とする半導体装置の製造方法。
【請求項２】
請求項１に記載の半導体装置の製造方法であって、
前記接着シートが熱硬化性樹脂としてのエポキシ樹脂を含み構成されており、
加熱温度１７５℃、加熱時間１０時間で加熱したときのエポキシ消失率を１００％とした場合に、半硬化状態に於けるエポキシ消失率が３０％以下であることを特徴とする半導体装置の製造方法。
【請求項３】
請求項２に記載の半導体装置の製造方法であって、
前記エポキシ樹脂は、接着シートの全樹脂成分に対し１０〜７０重量％の範囲内で含有されていることを特徴とする半導体装置の製造方法。
【請求項４】
請求項１〜３の何れか１項に記載の半導体装置の製造方法であって、
前記半硬化工程に於ける加熱は、加熱温度８０〜１７０℃、加熱時間０．５〜１０時間の範囲内で行うことを特徴とする半導体装置の製造方法。
【請求項５】
請求項１〜４の何れか１項に記載の半導体装置の製造方法であって、
前記被着体は、基板、リードフレーム又は半導体素子であることを特徴とする半導体装置の製造方法。
【請求項６】
請求項１〜５の何れか１項に記載の半導体装置の製造方法であって、
前記半導体素子を封止樹脂により封止する封止工程と、前記封止樹脂の後硬化を行う後硬化工程とを含み、
前記封止工程又は硬化工程の少なくとも何れか一方に於いて、加熱により封止樹脂を硬化させると共に、前記接着シートを介して半導体素子と被着体とを固着させることを特徴とする半導体装置の製造方法。
【請求項７】
請求項５に記載の半導体装置の製造方法であって、
前記被着体が半導体素子である場合に、半導体素子と半導体素子との間に、前記接着シートを介してスペーサを積層する工程を含み、
半硬化された前記接着シートの被着体に対するせん断接着力が０．５ＭＰａ以上であることを特徴とする半導体装置の製造方法。
【請求項８】
請求項７に記載の半導体装置の製造方法であって、
前記封止工程又は後硬化工程の何れか一方に於いて、加熱により封止樹脂を硬化させると共に、前記接着シートを介して半導体素子とスペーサとを固着させることを特徴とする半導体装置の製造方法。
【請求項９】
請求項１〜８の何れか１項に記載の半導体装置の製造方法であって、
前記ワイヤーボンディング工程は、８０℃〜２５０℃の範囲内で行われることを特徴とする半導体装置の製造方法。
【請求項１０】
請求項１〜９に何れか１項に記載の半導体装置の製造方法であって、
前記接着シートとして、熱硬化性樹脂と熱可塑性樹脂の双方を含むものを使用することを特徴とする半導体装置の製造方法。
【請求項１１】
請求項１０に記載の半導体装置の製造方法であって、
前記熱可塑性樹脂として、アクリル樹脂を使用することを特徴とする半導体装置の製造方法。
【請求項１２】
請求項１０又は１１に記載の半導体装置の製造方法であって、
前記熱硬化性樹脂として、更にフェノール樹脂を使用することを特徴とする半導体装置の製造方法。
【請求項１３】
請求項１０〜１２の何れか１項に記載の半導体装置の製造方法であって、
前記接着シートとして、架橋剤が添加されているものを使用することを特徴とする半導体装置の製造方法。
【請求項１４】
請求項１〜１３の何れか１項に記載の半導体装置の製造方法に於いて使用される接着シート。
【発明の詳細な説明】
【技術分野】
【０００１】
本発明は、半導体装置の製造方法、及びその方法に使用する接着シートに関する。
【背景技術】
【０００２】
半導体装置の微細化、高機能化の要求に対応すべく、半導体チップ（半導体素子）主面の全域に配置された電源ラインの配線幅や信号ライン間の間隔が狭くなってきている。この為、インピーダンスの増加や異種ノードの信号ライン間での信号の干渉が生じ、半導体チップの動作速度、動作電圧余裕度、体静電破壊強度等に於いて、十分な性能の発揮を阻害する要因となっている。これらの問題を解決する為、半導体素子を積層したパッケージ構造が提案されている（特許文献１及び特許文献２参照）。
【０００３】
一方、半導体素子を基板等に固着する際に使用されるものとしては、熱硬化性ペースト樹脂を用いる例（例えば、特許文献３参照）や、熱可塑性樹脂及び熱硬化性樹脂を併用した接着シートを用いる例（例えば、特許文献２及び４参照）が提案されている。
【０００４】
従来の半導体装置の製造方法に於いては、半導体素子と、基板、リードフレーム又は半導体素子との接着に際し、接着シート又は接着剤を使用する。接着は、半導体素子と基板等との圧着の後（ダイアタッチ）、接着シート等を加熱工程により硬化させて行う。更に、半導体素子と基板とを電気的に接続する為にワイヤーボンディングを行い、その後に封止樹脂でモールドし、後硬化して当該封止樹脂の封止を行う。
【０００５】
しかしながら、ワイヤーボンディングを行う際、超音波振動や加熱により、基板等上の半導体素子が動く。この為、ワイヤーボンディングの前に加熱工程を行って熱硬化性ペースト樹脂や熱硬化性接着シートを加熱硬化して、半導体素子が動かないように固着する必要がある。
【０００６】
更に、熱可塑性樹脂からなる接着シートや、熱硬化性樹脂と熱可塑性樹脂を併用した接着シートに於いては、ダイアタッチ後、ワイヤーボンディング前に接着対象物との接着力の確保や濡れ性の向上の目的で加熱工程を必要としている。
【０００７】
【特許文献１】特開昭５５−１１１１５１号公報
【特許文献２】特開２００２−２６１２３３号公報
【特許文献３】特開２００２−１７９７６９号公報
【特許文献４】特開２０００−１０４０４０号公報
【発明の開示】
【発明が解決しようとする課題】
【０００８】
しかしながら、ワイヤーボンディングの前に行う接着シート等の加熱により、接着シート等から揮発ガスが発生するという問題点がある。揮発ガスはボンディングパットを汚染し、多くの場合、ワイヤーボンディングを行うことができなくなる。
【０００９】
また、接着シート等を加熱硬化することにより当該接着シート等の硬化収縮等が生じる。これに伴い応力が発生し、リードフレーム又は基板に（同時に、半導体素子にも）そりが発生するという問題点を有している。加えて、ワイヤーボンディング工程に於いては、応力に起因して半導体素子にクラックが発生するという問題点も有している。近年、半導体素子の薄型化・小型化に伴い、半導体素子の厚さが従来の２００μｍからそれ以下へ、更には１００μｍ以下にまで薄層化している現状を勘案すると、基板等の反りや半導体素子のクラックの問題は一層深刻なものであり、その問題解決は益々重要である。
【００１０】
本発明は前記問題点に鑑みなされたものであり、その目的は、従来よりも歩留まりの向上が可能な半導体装置の製造方法、及び当該方法に使用する接着シートを提供することにある。
【課題を解決するための手段】
【００１１】
本願発明者等は、前記従来の問題点を解決すべく、半導体装置の製造方法及びその方法に使用する接着シートについて検討した。その結果、下記方法を採用することにより、前記目的を達成できることを見出して、本発明を完成させるに至った。
【００１２】
即ち、本発明に係る半導体装置の製造方法は、前記の課題を解決する為に、接着シートを介して、半導体素子を被着体上に仮固着する仮固着工程と、前記接着シートを所定条件で加熱することにより、前記被着体に対するせん断接着力が０．５ＭＰａ以上の半硬化状態にする半硬化工程と、前記接着シートが半硬化された状態で、半導体素子をワイヤーボンディングするワイヤーボンディング工程を有することを特徴とする。
【００１３】
本発明は、接着シートを介して半導体素子を被着体上に仮固着した後、この接着シートを加熱により半硬化状態にして、半導体素子のワイヤーボンディングを行う。これにより、接着シートの硬化収縮による応力の発生を極力抑制し、リードフレーム、基板又は半導体素子に発生する反りや、半導体素子に生じるクラックも低減することができる。その結果、半導体素子の一層の薄型化が可能となる。
【００１４】
また、加熱は半硬化状態にする為であるので、加熱温度を低く設定することができる。その結果、接着シートから発生する揮発ガスを低減し、ボンディングパッドの汚染を防ぐことができる。
【００１５】
更に、半硬化状態の接着シートの被着体に対するせん断接着力は０．５ＭＰａ以上であるので、仮固着の状態でワイヤーボンディング工程を行っても、当該工程に於ける超音波振動や加熱により接着シートと被着体との接着面でずり変形は生じない。この為、歩留まりの低下を抑制してワイヤーボンディングが可能となる。
【００１６】
尚、「半硬化状態」とは、接着シートが完全にキュアされることなく、高温下の状態でも、その濡れ性を保持し得る範囲内で硬化の進行を中止させた状態を言う。また、接着シートによる半導体素子と被着体の固定は、ワイヤーボンディング工程の終了後に於いても仮固着の状態にある。
【００１７】
前記接着シートが熱硬化性樹脂としてのエポキシ樹脂を含み構成されており、加熱温度１７５℃、加熱時間１０時間で加熱したときのエポキシ消失率を１００％とした場合に、半硬化状態に於けるエポキシ消失率が３０％以下であることが好ましい。これにより、接着シートの硬化収縮による応力の発生を一層抑制し、リードフレーム又は基板等に発生する反りや、半導体素子に生じるクラックの発生を防止することができる。また、半硬化工程に於ける加熱温度を一層低く設定できるので、接着シートからの揮発ガスの発生によるボンディングパッドの汚染も防止することができる。
【００１８】
前記エポキシ樹脂は、接着シートの全樹脂成分に対し１０〜７０重量％の範囲内で含有されていることが好ましい。
【００１９】
前記半硬化工程に於ける加熱は、加熱温度８０〜１７０℃、加熱時間０．５〜１０時間の範囲内で行うことが好ましい。この加熱条件であると、接着シートが完全に硬化するのを防止するので、接着シートの硬化収縮に起因するリードフレーム又は基板等の反りや、半導体素子のクラックの発生を抑制できる。また、接着シートから揮発ガスが発生するのを低減するので、ボンディングパッドの汚染も防止できる。
【００２０】
前記被着体は、基板、リードフレーム又は半導体素子であることが好ましい。
【００２１】
前記半導体素子を封止樹脂により封止する封止工程と、前記封止樹脂の後硬化を行う後硬化工程とを含み、前記封止工程又は硬化工程の少なくとも何れか一方に於いて、加熱により封止樹脂を硬化させると共に、前記接着シートを介して半導体素子と被着体とを固着させることが好ましい。
【００２２】
前記被着体が半導体素子である場合に、半導体素子と半導体素子との間に、前記接着シートを介してスペーサを積層する工程を含み、半硬化された前記接着シートの被着体に対するせん断接着力が０．５ＭＰａ以上であることが好ましい。
【００２３】
前記封止工程又は後硬化工程の何れか一方に於いて、加熱により封止樹脂を硬化させると共に、前記接着シートを介して半導体素子とスペーサとを固着させることが好ましい。
【００２４】
前記ワイヤーボンディング工程は、８０℃〜２５０℃の範囲内で行われることが好ましい。これにより、当該工程では、接着シートによって半導体素子と被着体等とが完全に固着するのを防止することができる。
【００２５】
前記接着シートとして、熱硬化性樹脂と熱可塑性樹脂の双方を含むものを使用することが好ましい。
【００２６】
前記熱可塑性樹脂として、アクリル樹脂を使用することが好ましい。アクリル樹脂はイオン性不純物が少なく耐熱性が高いので、半導体素子の信頼性を確保できる。
【００２７】
前記熱硬化性樹脂として、更にフェノール樹脂を使用することが好ましい。フェノール樹脂はイオン性不純物が少なく耐熱性も向上させるので、半導体素子の信頼性を確保できる。
【００２８】
前記接着シートとして、架橋剤が添加されているものを使用することが好ましい。
【００２９】
また、本発明に係る接着シートは、前記の課題を解決する為に、前記に記載の半導体装置の製造方法に於いて使用されるものである。
【発明の効果】
【００３０】
本発明の半導体装置の製造方法は、接着シートを半硬化した状態でワイヤーボンディング工程を行うので、製造工程中に接着シートが硬化収縮するのを抑制し、リードフレーム又は基板のそりや、半導体素子のクラックの発生を防止することができる。また、製造工程中に接着シートから揮発ガスが発生するのを極力抑制するので、ボンディングパットの汚染を防止することができる。更に、半硬化された接着シートの被着体に対するせん断接着力は０．５ＭＰａ以上であるので、ワイヤーボンディング工程に於いて、接着シートと被着体との接着面でずり変形が生じることもない。即ち、本発明によれば、従来よりも歩留まりを一層向上させて半導体装置を製造することができる。
【００３１】
以上に述べたことは、前記半導体素子の上に１又は２以上の半導体素子を、前記接着シートを介して積層する場合や、必要に応じて、前記半導体素子と半導体素子との間に前記接着シートを介してスペーサを積層する場合にも同様の作用効果を奏する。また、前記の製造工程の簡素化は、複数の半導体素子等の３次元実装に於いて、製造効率の一層の向上を図ることができる。
【発明を実施するための最良の形態】
【００３２】
（実施の形態１）
本発明の実施の形態について、図１を参照しながら説明する。図１は、本実施の形態に係る半導体装置の製造方法を説明する為の工程図である。但し、説明に不要な部分は省略し、また、説明を容易にする為に拡大又は縮小等して図示した部分がある。以上のことは、以下の図面に対しても同様である。
【００３３】
本実施の形態に係る半導体装置の製造方法は、半導体素子１３を基板又はリードフレーム（被着体、以下単に基板等と称する）１１上に接着シート１２で仮固着する仮固着工程と、接着シートを所定条件で加熱することにより半硬化状態にする半硬化工程と、半導体素子をワイヤーボンディングするワイヤーボンディング工程とを有する。更に、半導体素子１３を封止樹脂１５で封止する封止工程と、当該封止樹脂１５をアフターキュアする後硬化工程とを有する。
【００３４】
前記仮固着工程は、図１（ａ）に示すように、半導体素子１３を、接着シート１２を介して基板等１１に仮固着する工程である。半導体素子１３を基板等１１上に仮固着する方法としては、例えば基板等１１上に接着シート１２を積層した後、接着シート１２上に、ワイヤーボンド面が上側となる様にして半導体素子１３を順次積層して仮固着する方法が挙げられる。また、予め接着シート１２が仮固着された半導体素子１３を基板等１１に仮固着して積層してもよい。
【００３５】
前記基板としては、従来公知のものを使用することができる。また、前記リードフレームとしては、Ｃｕリードフレーム、４２Ａｌｌｏｙリードフレーム等の金属リードフレームやガラスエポキシ、ＢＴ（ビスマレイミド−トリアジン）、ポリイミド等からなる有機基板を使用することができる。しかし、本発明は之に限定されるものではなく、半導体素子をマウントし、半導体素子と電気的に接続して使用可能な回路基板も含まれる。
【００３６】
前記半硬化工程は、接着シート１２を所定条件下で加熱することにより半硬化の状態にする工程である。半硬化を行う際の加熱条件は、接着シート１２の構成材料の種類や含有量により適宜設定される。本実施形態の場合、加熱温度としては、８０〜１７０℃、好ましくは８０〜１５０℃の範囲内で行われる。半硬化を行う加熱時間としては、０．５〜１０時間、好ましくは２〜８時間の間で行われる。当該条件下で行うことにより、接着シート１２が完全に硬化し、半導体素子を被着体に完全に固着させるのを防止することができる。加熱温度が８０℃未満、又は加熱時間が０．５時間未満であると、接着シート１２の被着体又は半導体素子に対する接着力が不足し、ワイヤーボンディング性が低下する場合がある。その一方、加熱温度が１７０℃を超え、又は加熱時間が１０時間を超えると、接着シート１２の硬化収縮が起こり、リードフレームや基板の反り、半導体素子のクラックが発生する場合がある。更に、接着シート１２から揮発ガスが発生し、ボンディングパットの汚染を招来する場合がある。
【００３７】
また、半硬化状態の接着シート１２のせん断接着力は、基板１１に対して０．５ＭＰａ以上であり、より好ましくは０．５〜１０ＭＰａの範囲内である。接着シート１２のせん断接着力が少なくとも０．５ＭＰａ以上であるので、半硬化後に更に加熱工程を経ることなくワイヤーボンディング工程を行っても、当該工程に於ける超音波振動や加熱により、接着シート１２と半導体素子１３又は基板等１１との接着面でのずり変形を生じることがない。その結果、ワイヤーボンディングの際の超音波振動により半導体素子が動くことがなく、ワイヤーボンディングの成功率が低下するのを防止することができる。尚、接着シート１２については、後段に於いて更に詳述する。
【００３８】
前記ワイヤーボンディング工程は、基板等１１の端子部（インナーリード）の先端と半導体素子１３上の電極パッド（図示しない）とをボンディングワイヤー１４で電気的に接続する工程である（図１（ｂ）参照）。前記ボンディングワイヤー１４としては、例えば金線、アルミニウム線又は銅線等が用いられる。ワイヤーボンディングを行う際の温度は、８０〜２５０℃、好ましくは８０〜２２０℃の範囲内で行われる。また、加熱時間は数秒〜数分間行われる。結線は、前記温度範囲内となる様に加熱された状態で、超音波による振動エネルギーと印加加圧による圧着エネルギーの併用により行われる。
【００３９】
本工程は、接着シート１２による固着を行うことなく実行される。また、本工程の過程で接着シート１２により半導体素子１３と基板等１１とが固着することはない。ここで、接着シート１２のせん断接着力は、８０〜２５０℃の温度範囲内であっても０．５ＭＰａ以上であることが必要である。当該温度範囲内でせん断接着力が０．５ＭＰａ未満であると、ワイヤーボンディングの際の超音波振動により半導体素子が動き、ワイヤーボンディングを行うことができず、歩留まりが低下するからである。
【００４０】
前記封止工程は、封止樹脂１５により半導体素子１３を封止する工程である（図１（ｃ）参照）。本工程は、基板等１１に搭載された半導体素子１３やボンディングワイヤー１４を保護する為に行われる。本工程は、封止用の樹脂を金型で成型することにより行う。封止樹脂１５としては、例えばエポキシ系の樹脂を使用する。
【００４１】
樹脂封止の際の加熱温度は、通常１７５℃で６０〜９０秒間行われるが、本発明はこれに限定されず、例えば１６５〜１８５℃で、数分間キュアすることができる。これにより、封止樹脂を硬化させると共に、接着シート１２を完全に硬化させる。また、接着シート１２の完全硬化と共に、半導体素子１３と基板等１１も固着させる。即ち、本発明に於いては、後述する後硬化工程が行われない場合に於いても、本工程に於いて接着シート１２の完全硬化及び半導体素子１３と基板等１１の固着が可能であり、製造工程数の減少及び半導体装置の製造期間の短縮に寄与することができる。
【００４２】
前記後硬化工程に於いては、前記封止工程で硬化不足の封止樹脂１５を完全に硬化させる。封止工程に於いて接着シート１２が完全に硬化されず、半導体素子１３と基板等１１の固着がされない場合でも、本工程に於いて封止樹脂１５の硬化と共に可能となる。本工程に於ける加熱温度は、封止樹脂の種類により異なるが、例えば１６５〜１８５℃の範囲内であり、加熱時間は０．５〜８時間程度である。
【００４３】
ここで、前記接着シート１２について詳述する。接着シート１２は熱硬化性樹脂を含み構成されるものであり、半硬化状態で被着体に対して０．５ＭＰａ以上のせん断接着力が得られるものであれば、その構成は特に限定されない。具体的には、例えば接着剤層の単層のみからなる接着シートや、コア材料の片面又は両面に接着剤層を形成した多層構造の接着シート等が挙げられる。ここで、前記コア材料としては、フィルム（例えばポリイミドフィルム、ポリエステルフィルム、ポリエチレンテレフタレートフィルム、ポリエチレンナフタレートフィルム、ポリカーボネートフィルム等）、ガラス繊維やプラスチック製不織繊維で強化された樹脂基板、シリコン基板又はガラス基板等が挙げられる。また、接着シートとダイシングシートとの一体型のものも使用することができる。
【００４４】
また、接着シート１２は、熱硬化性樹脂と熱可塑性樹脂とを併用したものであってもよい。更に、熱可塑性樹脂単独でも使用可能である。
【００４５】
前記熱可塑性樹脂としては、天然ゴム、ブチルゴム、イソプレンゴム、クロロプレンゴム、エチレン−酢酸ビニル共重合体、エチレン−アクリル酸共重合体、エチレン−アクリル酸エステル共重合体、ポリブタジエン樹脂、ポリカーボネート樹脂、熱可塑性ポリイミド樹脂、ＰＥＴやＰＢＴ等の飽和ポリエステル樹脂、ポリアミドイミド樹脂、又はフッ素樹脂等が挙げられる。これらの熱可塑性樹脂は単独で、又は２種以上を併用して用いることができる。これらの熱可塑性樹脂のうち、イオン性不純物が少なく耐熱性が高く、半導体素子の信頼性を確保できるアクリル樹脂が特に好ましい。
【００４６】
前記アクリル樹脂としては、特に限定されるものではなく、炭素数３０以下、特に炭素数４〜１８の直鎖若しくは分岐のアルキル基を有するアクリル酸又はメタクリル酸のエステルの１種又は２種以上を成分とする重合体等が挙げられる。前記アルキル基としては、例えばメチル基、エチル基、プロピル基、イソプロピル基、ｎ−ブチル基、ｔ−ブチル基、イソブチル基、アミル基、イソアミル基、ヘキシル基、ヘプチル基、シクロヘキシル基、２−エチルヘキシル基、オクチル基、イソオクチル基、ノニル基、イソノニル基、デシル基、イソデシル基、ウンデシル基、ラウリル基、トリデシル基、テトラデシル基、ステアリル基、オクタデシル基、又はドデシル基等が挙げられる。
【００４７】
また、前記重合体を形成する他のモノマーとしては、特に限定されるものではなく、例えばアクリル酸、メタクリル酸、カルボキシエチルアクリレート、カルボキシペンチルアクリレート、イタコン酸、マレイン酸、フマール酸若しくはクロトン酸等の様なカルボキシル基含有モノマー、無水マレイン酸若しくは無水イタコン酸等の様な酸無水物モノマー、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル若しくは（４−ヒドロキシメチルシクロヘキシル）−メチルアクリレート等の様なヒドロキシル基含有モノマー、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート若しくは（メタ）アクリロイルオキシナフタレンスルホン酸等の様なスルホン酸基含有モノマー、又は２−ヒドロキシエチルアクリロイルホスフェート等の様な燐酸基含有モノマーが挙げられる。
【００４８】
前記熱硬化性樹脂としては、フェノール樹脂、アミノ樹脂、不飽和ポリエステル樹脂、エポキシ樹脂、ポリウレタン樹脂、シリコーン樹脂、又は熱硬化性ポリイミド樹脂等が挙げられる。これらの樹脂は、単独で又は２種以上を併用して用いることができる。特に、半導体素子を腐食させるイオン性不純物等の含有が少ないエポキシ樹脂が好ましい。また、エポキシ樹脂の硬化剤としてはフェノール樹脂が好ましい。
【００４９】
接着シート１２がエポキシ樹脂を含み構成される場合、その半硬化状態に於けるエポキシ消失率は３０％以下であることが好ましい。また、エポキシ消失率の下限を１０％以上にすると、半硬化状態での接着シート１２の被着体に対する接着力を０．５ＭＰａ以上に維持できるので、特に好ましい。
【００５０】
前記エポキシ樹脂の含有量としては、接着シート１２の全樹脂成分に対し１０〜７０重量％であることが好ましく、より好ましくは２０〜６０重量％である。１０重量％未満であると、架橋による効果が小さくなり、ワイヤーボンディングの際の接着力が低下する場合がある。その一方、７０重量％を超えると、架橋密度が高くなり過ぎる結果、半硬化の状態でもその後の濡れ性を発現しにくくなる場合がある。
【００５１】
前記エポキシ樹脂は、接着剤組成物として一般に用いられているものであれば特に限定はなく、例えばビスフェノールＡ型、ビスフェノールＦ型、ビスフェノールＳ型、臭素化ビスフェノールＡ型、水添ビスフェノールＡ型、ビスフェノールＡＦ型、ビフェニル型、ナフタレン型、フルオレイン型、フェノールノボラック型、オルソクレゾールノボラック型、トリスヒドロキシフェニルメタン型、テトラフェニロールエタン型等の二官能エポキシ樹脂や多官能エポキシ樹脂、又はヒダントイン型、トリスグリシジルイソシアヌレート型若しくはグリシジルアミン型等のエポキシ樹脂が用いられる。これらは単独で、又は２種以上を併用して用いることができる。これらのエポキシ樹脂のうちノボラック型エポキシ樹脂、ビフェニル型エポキシ樹脂、トリスヒドロキシフェニルメタン型樹脂又はテトラフェニロールエタン型エポキシ樹脂が特に好ましい。このエポキシ樹脂は、硬化剤としてのフェノール樹脂との反応性に富み、耐熱性等に優れるからである。
【００５２】
更に、前記フェノール樹脂は、前記エポキシ樹脂の硬化剤として作用するものであり、例えば、フェノールノボラック樹脂、フェノールアラルキル樹脂、クレゾールノボラック樹脂、ｔｅｒｔ−ブチルフェノールノボラック樹脂、ノニルフェノールノボラック樹脂等のノボラック型フェノール樹脂、レゾール型フェノール樹脂、ポリパラオキシスチレン等のポリオキシスチレン等が挙げられる。これらは単独で、又は２種以上を併用して用いることができる。これらのフェノール樹脂のうちフェノールノボラック樹脂、フェノールアラルキル樹脂が特に好ましい。半導体装置の接続信頼性を向上させることができるからである。
【００５３】
前記エポキシ樹脂とフェノール樹脂の配合割合は、例えば、前記エポキシ樹脂成分中のエポキシ基１当量当たりフェノール樹脂中の水酸基が０．５〜２．０当量になるように配合することが好適である。より好適なのは、０．８〜１．２当量である。即ち、両者の配合割合が前記範囲を外れると、十分な硬化反応が進まず、エポキシ樹脂硬化物の特性が劣化し易くなるからである。
【００５４】
尚、本発明に於いては、エポキシ樹脂、フェノール樹脂及びアクリル樹脂を含む接着シートが特に好ましい。これらの樹脂は、イオン性不純物が少なく耐熱性が高いので、半導体素子の信頼性を確保できる。この場合の配合比は、アクリル樹脂成分１００重量部に対して、エポキシ樹脂とフェノール樹脂の混合量が１０〜２００重量部である。
【００５５】
本発明の接着シート１２は、予めある程度架橋させておく為、作製に際し、重合体の分子鎖末端の官能基等と反応する多官能性化合物を架橋剤として添加させておくのがよい。これにより、高温下での接着特性を向上させ、耐熱性の改善を図る。
【００５６】
前記架橋剤としては、従来公知のものを採用することができる。特に、トリレンジイソシアネート、ジフェニルメタンジイソシアネート、ｐ−フェニルレンジイソシアネート、１，５−ナフタレンジイソシアネート、多価アルコールとジイソシアネートの付加物等のポリイソシアネート化合物がより好ましい。架橋剤の添加量としては、前記の重合体１００重量部に対し、通常０．０５〜７重量部とするのが好ましい。架橋剤の添加量が７重量部より多いと、接着力が低下するので好ましくない。その一方、０．０５重量部より少ないと凝集力が不足するので好ましくない。また、ポリイソシアネート化合物と共に必要に応じてエポキシ樹脂等の他の多官能性化合物を一緒に含ませるようにしてもよい。
【００５７】
また、本発明の接着シート１２には、その用途に応じて無機充填剤を適宜配合することができる。無機充填剤の配合は、導電性の付与や熱伝導性の工場、弾性率の調整等を可能にする。前記無機充填剤としては、例えば、シリカ、クレー、石膏、炭酸カルシウム、硫酸バリウム、酸化アルミナ、酸化ベリリウム、炭化珪素、窒化珪素等のセラミック類、アルミニウム、銅、銀、金、ニッケル、クロム、鉛、錫、亜鉛、パラジウム、半田等の金属、又は合金類、その他カーボン等からなる種々の無機粉末が挙げられる。これらは、単独で又は２種以上を併用して用いることができる。なかでも、シリカ、特に溶融シリカが好適に用いられる。また、無機充填剤の平均粒径は、０．１〜８０μｍの範囲内であることが好ましい。
【００５８】
前記無機充填剤の配合量は、有機樹脂成分１００重量部に対し０〜８０重量％に設定することが好ましい。特に好ましくは０〜７０重量％である。
【００５９】
尚、本発明の接着シート１２には、前記無機充填剤以外に、必要に応じて他の添加剤を適宜に配合することができる。他の添加剤としては、例えば硬化触媒、難燃剤、シランカップリング剤又はイオントラップ剤が挙げられる。
【００６０】
前記硬化触媒としては、例えば、３級アミン、イミダゾ−ル類、イミダゾリン類、ジアザビシクロアルケン類、脂肪族アミン類及び芳香族アミン類等の窒素原子含有化合物、トリアリールホスフィン、モノアルキルジアリールホスフィン、テトラアリールホスホニウムテトラアリルボレート等のホスホニウム塩、更にはトリアリールホスフィントリアリールボロン錯体等のリン化合物、アルミニウムトリアセチルアセトナート等の金属錯体が挙げられる。これらは、単独で、又は２種以上を併用して用いることができる。
【００６１】
前記硬化触媒の配合量は、熱硬化性樹脂１００部に対して０．００１〜５．０部の範囲に設定することが好ましい
【００６２】
前記難燃剤としては、例えば、三酸化アンチモン、五酸化アンチモン、臭素化エポキシ樹脂等が挙げられる。これらは、単独で、又は２種以上を併用して用いることができる。
【００６３】
前記シランカップリング剤としては、例えば、β−（３，４−エポキシシクロヘキシル）エチルトリメトキシシラン、γ−グリシドキシプロピルトリメトキシシラン、γ−グリシドキシプロピルメチルジエトキシシラン等が挙げられる。これらの化合物は、単独で又は２種以上を併用して用いることができる。
【００６４】
前記イオントラップ剤としては、例えばハイドロタルサイト類、水酸化ビスマス等が挙げられる。これらは、単独で又は２種以上を併用して用いることができる。
【００６５】
（実施の形態２）
本実施の形態２に係る半導体装置の製造方法について、図２を参照しながら説明する。図２は、本実施の形態に係る半導体装置の製造方法を説明する為の工程図である。
【００６６】
本実施の形態は、前記実施の形態１に係る半導体装置の製造方法と比較して、複数の半導体素子を積層して３次元実装とした点が異なる。より詳細には、半導体素子の上に、他の半導体素子を、前記接着シートを介して積層する工程を含む点が異なる。
【００６７】
先ず、図２（ａ）に示すように、所定のサイズに切り出した少なくとも１つ以上の接着シート１２を被着体である基板等１１に仮固着する。次に、接着シート１２上に半導体素子１３を、ワイヤーボンド面が上側となる様にして仮固着する（図２（ｂ）参照）。更に、半導体素子１３上に、その電極パッド部分を避けて接着シート１４を仮固着する（図２（ｃ）参照）。更に、接着シート１４上に、ワイヤーボンド面が上側となる様にして半導体素子１３を形成する（図２（ｄ）参照）。
【００６８】
次に、接着シート１２・１４を前記実施の形態１で述べた条件下で加熱することにより、半硬化状態にする。更に、図２（ｅ）に示すように、ワイヤーボンディング工程を行う。これにより、半導体素子１３に於ける電極パッドと基板等１１とをボンディングワイヤー１６で電気的に接続する。
【００６９】
続いて、封止樹脂により半導体素子１３を封止する封止工程を行い、封止樹脂を硬化させると共に接着シート１２・１４を硬化させ、更に、基板等１１と半導体素子１３との間、及び半導体素子１３同士の間を固着させる。また、封止工程の後、後硬化工程を行ってもよい。
【００７０】
本実施の形態によれば、半導体素子の３次元実装の場合に於いても、接着シート１２・１４を半硬化状態にしてワイヤーボンディングを行うので、製造工程の簡素化及び歩留まりの向上が図れる。また、基板等１１に反りが生じたり、半導体素子１３にクラックが発生したりすることもないので、半導体素子の一層の薄型化が可能となる。
【００７１】
（実施の形態３）
本実施の形態３に係る半導体装置の製造方法について、図３を参照しながら説明する。図３は、本実施の形態に係る半導体装置の製造方法を説明する為の工程図である。
【００７２】
本実施の形態に係る半導体装置は、前記実施の形態２に係る半導体装置と比較して、積層した半導体素子間にスペーサを介在させた点が異なる。より詳細には、半導体素子と半導体素子との間に、接着シートを介してスペーサを積層する工程を含む点が異なる。
【００７３】
先ず、図３（ａ）〜（ｃ）に示すように、前記実施の形態２と同様にして、基板等１１上に接着シート１２、半導体素子１３及び接着シート１４を順次積層して仮固着する。更に、接着シート１４上に、スペーサ２１、接着シート１４及び半導体素子１３を順次積層して仮固着する（図３（ｄ）〜（ｆ）参照）。
【００７４】
次に、接着シート１２・１４を前記実施の形態１で述べた条件下で加熱することにより、半硬化状態にする。更に、図３（ｇ）に示すように、ワイヤーボンディング工程を行う。これにより、半導体素子１３に於ける電極パッドと基板等１１とをボンディングワイヤー１６で電気的に接続する。
【００７５】
次に、封止樹脂により半導体素子を封止する封止工程を行い、封止樹脂を硬化させると共に接着シート１２・１４を硬化させ、更に、基板等１１と半導体素子１３との間、及び半導体素子１３とスペーサ２１との間を固着させる。また、封止工程の後、後硬化工程を行ってもよい。以上の製造工程を行うことにより、本実施の形態に係る半導体装置を得ることができる。
【００７６】
尚、前記スペーサとしては、特に限定されるものではなく、例えば従来公知のシリコンチップ、ポリイミドフィルム等を用いることができる。
【００７７】
（実施の形態４）
本実施の形態４に係る半導体装置の製造方法について、図４を参照しながら説明する。図４は、本実施の形態に係る半導体装置の製造方法を説明する為の工程図である。
【００７８】
先ず、図４（ａ）に示すように、接着シート１２’を半導体ウェハ１３’の裏面に貼り付けて接着シート付きの半導体ウェハを作製する。次に、半導体ウェハ１３’にダイシングテープ３３に仮固着する（図４（ｂ）参照）。更に、接着シート付きの半導体ウェハを所定の大きさとなる様にダイシングしてチップ状にし（図４（ｃ）参照）、ダイシングテープ３３から接着剤が付いたチップを剥離する。
【００７９】
次に、図４（ｄ）に示すように、接着シート１２が付いた半導体素子１３を、ワイヤーボンド面が上側となる様にして基板等１１上に仮固着する。更に、接着シート３１が付いた大きさの異なる半導体素子３２を、ワイヤーボンド面が上側となる様にして半導体素子１３上に仮固着する。
【００８０】
次に、接着シート１２・３１を前記実施の形態１で述べた条件下で加熱することにより、半硬化状態にする。更に、図４（ｅ）に示すように、ワイヤーボンディング工程を行う。これにより、半導体素子１３・３２に於ける電極パッドと基板等１１とをボンディングワイヤー１６で電気的に接続する。
【００８１】
次に、封止樹脂により半導体素子を封止する封止工程を行い、封止樹脂を硬化させると共に接着シート１２・３１を硬化させ、更に、基板等１１と半導体素子１３との間、及び半導体素子１３と半導体素子３２との間を固着させる。また、封止工程の後、後硬化工程を行ってもよい。以上の製造工程を行うことにより、本実施の形態に係る半導体装置を得ることができる。
【００８２】
（実施の形態５）
本実施の形態５に係る半導体装置の製造方法について、図５を参照しながら説明する。図５は、本実施の形態に係る半導体装置の製造方法を説明する為の工程図である。
【００８３】
本実施の形態に係る半導体装置の製造方法は、前記実施の形態４に係る半導体装置の製造方法と比較して、ダイシングテープ３３上に接着シート１２’を積層した後、更に接着シート１２’上に半導体ウェハ１３’を積層した点が異なる。
【００８４】
先ず、図５（ａ）に示すように、ダイシングテープ３３上に接着シート１２’を積層する。更に、接着シート１２’上に半導体ウェハ１３’を積層する（図５（ｂ）参照）。更に、接着シート付きの半導体ウェハを所定の大きさとなる様にダイシングしてチップ状にし（図５（ｃ）参照）、ダイシングテープ３３から接着剤が付いたチップを剥離する。
【００８５】
次に、図５（ｄ）に示すように、接着シート１２が付いた半導体素子１３を、ワイヤーボンド面が上側となる様にして基板等１１上に仮固着する。更に、接着シート３１が付いた大きさの異なる半導体素子３２を、ワイヤーボンド面が上側となる様にして半導体素子１３上に仮固着する。この際、半導体素子３２の固着は、下段の半導体素子１３の電極パッド部分を避けて行われる。
【００８６】
次に、接着シート１２・３１を前記実施の形態１で述べた条件下で加熱することにより、半硬化状態にする。更に、図５（ｅ）に示すように、ワイヤーボンディング工程を行う。これにより、半導体素子１３・３２に於ける電極パッドと基板等１１に於ける内部接続用ランドとをボンディングワイヤー１６で電気的に接続する。
【００８７】
次に、封止樹脂により半導体素子を封止する封止工程を行い、封止樹脂を硬化させると共に接着シート１２・３１を硬化させ、更に、基板等１１と半導体素子１３との間、及び半導体素子１３と半導体素子３２との間を固着させる。また、封止工程の後、後硬化工程を行ってもよい。以上の製造工程を行うことにより、本実施の形態に係る半導体装置を得ることができる。
【００８８】
（実施の形態６）
本実施の形態６に係る半導体装置の製造方法について、図６及び図７を参照しながら説明する。図６は、本実施の形態に係る半導体装置の製造方法を説明する為の工程図である。図７は、本実施の形態に係る半導体装置の製造方法により得られた半導体装置の概略を示す断面図である。
【００８９】
本実施の形態に係る半導体装置は、前記実施の形態３に係る半導体装置と比較して、スペーサとしてコア材料を採用した点が異なる。
【００９０】
先ず、前記実施の形態５と同様にして、ダイシングテープ３３上に接着シート１２’を積層する。更に、接着シート１２’上に半導体ウェハ１３’を積層する。更に、接着シート付きの半導体ウェハを所定の大きさとなる様にダイシングしてチップ状にし、ダイシングテープ３３から接着剤が付いたチップを剥離する。これにより、接着シート１２を備えた半導体素子１３を得る。
【００９１】
他方、ダイシングテープ３３の上に接着シート４１形成し、該接着シート４１上にコア材料４２を貼り付ける。更に、所定のサイズとなる様にダイシングしてチップ状にし、ダイシングテープ３３から接着剤が付いたチップを剥離する。これにより、接着シート４１’を備えたチップ状のコア材料４２’を得る。
【００９２】
次に、前記半導体素子１３を、ワイヤーボンド面が上側となる様に、基板等１１上に接着シート１２を介して仮固着する。更に、半導体素子１３上に接着シート４１’を介してコア材料４２’を仮固着する。更に、コア材料４２’上に接着シート１２を介して半導体素子１３を、ワイヤーボンド面が上側となる様に仮固着する。以上の製造工程を行うことにより、本実施の形態に係る半導体装置を得ることができる。
【００９３】
次に、接着シート１２・３１を前記実施の形態１で述べた条件下で加熱することにより、半硬化状態にする。更に、ワイヤーボンディング工程を行う。これにより、半導体素子１３に於ける電極パッドと基板等１１に於ける内部接続用ランドとをボンディングワイヤー１６で電気的に接続する（図７参照）。
【００９４】
次に、封止樹脂により半導体素子を封止する封止工程を行い、封止樹脂を硬化させると共に接着シート１２・４１’を硬化させ、更に、基板等１１と半導体素子１３との間、及び半導体素子１３とコア材料４２’との間を固着させる。また、封止工程の後、後硬化工程を行ってもよい。以上の製造工程を行うことにより、本実施の形態に係る半導体装置を得ることができる。
【００９５】
尚、前記コア材料としては特に限定されるものではなく、従来公知のものを用いることができる。具体的には、フィルム（例えばポリイミドフィルム、ポリエステルフィルム、ポリエチレンテレフタレートフィルム、ポリエチレンナフタレートフィルム、ポリカーボネートフィルム等）、ガラス繊維やプラスチック製不織繊維で強化された樹脂基板、ミラーシリコンウェハ、シリコン基板又はガラス基板等を使用できる。
【００９６】
（実施の形態７）
本実施の形態７に係る半導体装置の製造方法について、図８を参照しながら説明する。図８は、本実施の形態に係る半導体装置の製造方法を説明する為の工程図である。
【００９７】
本実施の形態に係る半導体装置の製造方法は、前記実施の形態６に係る半導体装置の製造方法と比較して、コア材料のダイシングに替えて、打ち抜き等によりチップ化した点が異なる。
【００９８】
先ず、前記実施の形態６と同様にして、接着シート１２を備えた半導体素子１３を得る。他方、接着シート４１上にコア材料４２を貼り付ける。更に、所定のサイズとなる様に打ち抜き等によりチップ状にし、接着シート４１’を備えたチップ状のコア材料４２’を得る。
【００９９】
次に、前記実施の形態６と同様にして、接着シート１２・４１’を介してコア材料４２’及び半導体素子１３を順次積層して仮固着する。
【０１００】
更に、接着シート１２・４１’を前記実施の形態１で述べた条件下で加熱することにより、半硬化状態にする。続いて、ワイヤーボンディング工程、封止工程、必要に応じて後硬化工程を行い、本実施の形態に係る半導体装置を得ることができる。
【０１０１】
（その他の事項）
前記基板等上に半導体素子を３次元実装する場合、半導体素子の回路が形成される面側には、バッファーコート膜が形成されている。当該バッファーコート膜としては、例えば窒化珪素膜やポリイミド樹脂等の耐熱樹脂からなるものが挙げられる。
【０１０２】
また、半導体素子の３次元実装の際に、各段で使用される接着シートは同一組成からなるものに限定されるものではなく、製造条件や用途等に応じて適宜変更可能である。
【０１０３】
また、前記実施の形態に於いて述べた積層方法は例示的に述べたものであって、必要に応じて適宜変更が可能である。例えば、前記実施の形態２に係る半導体装置の製造方法に於いては、２段目以降の半導体素子を前記実施の形態３に於いて述べた積層方法で積層することも可能である。
【０１０４】
また、前記実施の形態に於いては、基板等に複数の半導体素子を積層させた後に、一括してワイヤーボンディング工程を行う態様について述べたが、本発明はこれに限定されるものではない。例えば、半導体素子を基板等の上に積層する度にワイヤーボンディング工程を行うことも可能である。
【実施例】
【０１０５】
以下に、この発明の好適な実施例を例示的に詳しく説明する。但し、この実施例に記載されている材料や配合量等は、特に限定的な記載がない限りは、この発明の範囲をそれらのみに限定する趣旨のものではなく、単なる説明例に過ぎない。また各例中、部は特記がない限りいずれも重量基準である。
【０１０６】
（実施例１）
アクリル酸エチル−メチルメタクリレートを主成分とするアクリル酸エステル系ポリマー（根上工業（株）製、パラクロンＷ−１９７ＣＭ）１００部に対して、フェノールノボラック型多官能エポキシ樹脂（ジャパンエポキシレジン（株）製、エピコート１５２）２３部、フェノール樹脂（三井化学（株）製、ミレックスＸＬＣ−ＣＣ）６部をメチルエチルケトンに溶解させ、濃度２０重量％の接着剤組成物溶液を調整した。
【０１０７】
この接着剤組成物の溶液を剥離ライナーとしてシリコーン処理したポリエチレンテレフタレートフィルム（厚さ５０μｍ）からなる離型処理フィルム上に塗布した。更に、１２０℃で３分間乾燥させたことにより、厚さ２５μｍの本実施例１に係る接着シートを作製した。
【０１０８】
（実施例２）
本実施例２に於いては実施例１にて使用したフェノールノボラック型多官能エポキシ樹脂に替えて、クレゾールノボラック型の多官能エポキシ樹脂（東都化成（株）製、ＹＤＣＮ−７０１）を用いた以外は、前記実施例１と同様にして、本実施例２に係る接着シート（厚さ２５μｍ）を作製した。
【０１０９】
（比較例１）
アクリル酸エチル−メチルメタクリレートを主成分とするアクリル酸エステル系ポリマー（根上工業（株）製、パラクロンＷ−１９７ＣＭ）１００部に対して、ビスフェノールＡ型エポキシ樹脂（ジャパンエポキシレジン（株）製、エピコート１００４）２３部、フェノール樹脂（三井化学（株）製、ミレックスＸＬＣ−ＣＣ）６部をメチルエチルケトンに溶解させ、濃度２０重量％の接着剤組成物溶液を調整した。
【０１１０】
この接着剤組成物の溶液を、剥離ライナーとしてシリコー離型処理したポリエチレンテレフタレートフィルム（厚さ５０μｍ）からなる離型処理フィルム上に塗布した。更に、１２０℃で３分間乾燥させたことにより、比較例１に係る接着シート（厚さ２５μｍ）を作製した。
【０１１１】
（比較例２）
本比較例２に於いては、前記比較例１にて使用したビスフェノールＡ型エポキシ樹脂に替えて、ビスフェノールＦ型エポキシ樹脂（ＥＰＩＫＯＴＥ８０６  ジャパンエポキシレジン（株）製）を用いた以外は、比較例１と同様にして、比較例２に係る接着シート（厚さ２５μｍ）を作製した。
【０１１２】
〔せん断接着力の測定〕
前記実施例及び比較例に於いて作製した接着シートについて、基板、リードフレーム又は半導体素子に対する半硬化後のせん断接着力を以下の通り測定した。
【０１１３】
先ず、基板、リードフレーム及び半導体素子について各種資料を作製した。
即ち、基板（ＵｎｉＭｉｃｒｏｎ  Ｔｅｃｈｎｏｌｏｇｙ  Ｃｏｒｐｏｒａｔｉｏｎ製、商品名ＴＦＢＧＡ１６×１６（２２１６−００１Ａ０１））の場合に於いては、得られた接着シートをセパレーターから剥離した後、２ｍｍ□に切断したものを用いた。一方、アルミ蒸着ウェハをダイシングして、縦２ｍｍ×横２ｍｍ×厚さ５００μｍのチップを作製した。このチップを、基板にダイアタッチして試験片を作製した。ダイアタッチは、１２０℃の温度下で荷重（０．１２５ＭＰａ）をかけ、１秒間加熱するという条件下で、ダイボンダー（（株）新川製ＳＰＡ−３００）を用いて行った。
【０１１４】
また、リードフレーム（新光電気株式会社製、商品名ＣＡ−Ｆ３１３（ＭＦ２０２））の場合に於いても、前記基板の場合と同様にして試験片を作製した。
【０１１５】
また、半導体素子の場合に於いては、得られた接着シートをセパレーターから剥離した後、６ｍｍ□に切断したものを用いた。リードフレーム（新光電気株式会社製、商品名ＣＡ−Ｆ３１３（ＭＦ２０２））のダイパッドに、評価用モデルパターンが形成された評価用素子（フェニックス・セミコンダクター（株）製、型番：ＮＴ−１０３、パシベーション層Ｓｉ３Ｎ４／５０００Å厚み）を縦６ｍｍ×横６ｍｍ×厚さ５００μｍにダイシングしたものをダイアタッチした。その後、前記接着シートを２ｍｍ□に切断したものを用い、アルミ蒸着ウェハから縦２ｍｍ×横２ｍｍ×厚さ５００μｍにダイシングしたチップを前記評価用素子の上にダイアタッチして試験片を作製した。ダイアタッチは、基板及びリードフレームの場合と同様の条件で行った。
【０１１６】
基板、リードフレーム又は半導体素子のダイアタッチ後、実施例１及び２に係る接着シートについては、１５０℃で２時間加熱し、半硬化させた。その一方、比較例１及び２に係る接着シートについては、加熱を行わずに、仮固着の状態で試験を行った。
【０１１７】
せん断接着力の測定は、温度制御可能な熱板に各試験片を固定し、ダイアタッチされた半導体素子をプッシュプルゲージにて速度０．１ｍｍ／秒の速度で水平に押して、せん断接着力を測定した。測定は、熱板温度がそれぞれ８０、１７５、２５０℃の場合について行った。また、測定装置としてＳｅｒｉｅｓ４０００  ＤＳ１００ＫＧ（ＤＡＧＥ製）を使用した。尚、ダイアタッチ後に資料の加熱工程は行っていない。また、半導体素子の場合では、せん断接着力測定時には２ｍｍ□のアルミ蒸着の半導体素子をプッシュプルゲージで押してせん断接着力を測定した。
【０１１８】
それらの結果を下記表１に示す。
【表１】
2008205195.tif 000003
【０１１９】
表１に示すように実施例１及び２に係る接着シートは、いずれの熱板温度に於いても、０．５ＭＰａ以上のせん断接着力を示した。その一方、比較例１及び２に係る接着シートのせん断接着力は最大でも０．２ＭＰａであった。
【０１２０】
〔ワイヤーボンディング性〕
実施例及び比較例の接着シートを用い、半導体素子とリードフレーム、基板、半導体素子を用いた場合のワイヤーボンディング性を評価した。
【０１２１】
先ず、基板、リードフレーム及び半導体素子について各種試料を作製した。
【０１２２】
即ち、基板（ＵｎｉＭｉｃｒｏｎ  Ｔｅｃｈｎｏｌｏｇｙ  Ｃｏｒｐｏｒａｔｉｏｎ製、商品名ＴＦＢＧＡ１６×１６（２２１６−００１Ａ０１））の場合に於いては、得られた接着シートをセパレーターから剥離した後、６ｍｍ□に切断したものを用いた。一方、アルミ蒸着ウェハをダイシングして、縦６ｍｍ×横６ｍｍ×厚さ１００μｍのチップを作製した。このチップを、基板にダイアタッチして試験片を作製した。ダイアタッチは、１２０℃の温度下で荷重（０．１２５ＭＰａ）をかけ、１秒間加熱するという条件下で、ダイボンダー（（株）新川製ＳＰＡ−３００）を用いて行った。
【０１２３】
また、リードフレーム（新光電気株式会社製、商品名ＣＡ−Ｆ３１３（ＭＦ２０２））の場合に於いては、接着シートをセパレーターから剥離した後、７．５ｍｍ□に切断したものを用いた。一方、アルミ蒸着ウェハをダイシングして、縦７．５ｍｍ×横７．５ｍｍ×厚さ１００μｍのチップを作製した。このチップを基板にダイアタッチして試験片を作製した。ダイアタッチは、基板の場合と同様の条件で行った。
【０１２４】
また、半導体素子の場合に於いては、得られた接着シートをセパレーターから剥離した後、６ｍｍ□に切断したものを用いた。リードフレーム（新光電気株式会社製、商品名ＣＡ−Ｆ３１３（ＭＦ２０２））のダイパッドに、評価用モデルパターンが形成された評価用素子（フェニックス・セミコンダクター（株）製、型番：ＮＴ−１０３、パシベーション層Ｓｉ３Ｎ４／５０００Å厚み）を縦６ｍｍ×横６ｍｍ×厚さ１００μｍにダイシングしたものをダイアタッチした。この評価用素子を第１の半導体素子とする。前記接着シートを５ｍｍ□に切断したものを用い、アルミ蒸着ウェハから縦５ｍｍ×横５ｍｍ×厚さ１００μｍにダイシングしたチップを前記評価用素子の上にダイアタッチして試験片を作製した。このチップを第２半導体素子とする。尚、各試料はそれぞれ２０個ずつ作製した。
【０１２５】
次に、各種試料について、超音波熱圧着法によりワイヤーボンド用金線（直径２５μｍ）をボンディングした。試料１個当たりのワイヤーボンド数は８０点とした。ワイヤーボンディング条件は、超音波出力時間１０ｍｓ、超音波出力１２０、ボンド荷重９８０ｍＮ、ステージ温度は８０℃、１７５℃、２５０℃とした。また、ワイヤーボンディング装置としては、ＵＴＣ−３００（（株）新川製）を使用した。また、ワイヤーボンドの成功率の評価は、テンションゲージによるプル強度評価で５ｇ以上とした場合と成功とした。尚、半導体素子の場合に於いては、第２の半導体素子とリードフレームとの間でワイヤーボンドを施した。それらの結果を下記表２に示す。
【０１２６】
【表２】
2008205195.tif 000004
【０１２７】
表２に示すように、実施例１及び２に係る接着シートについては、何れの熱板温度に於いても成功率１００％であった。その一方、比較例１及び２に係る接着シートについては、０％であった。実施例１及び２に係る接着シートについて成功率が１００％だったのは、各々十分なせん断接着力を有していたことによりチップがずれを生じなかった為である。
【０１２８】
〔エポキシ消失率〕
実施例及び比較例の接着シート中に含まれる樹脂成分中のエポキシ基の消失率をＩＲにより測定した。
【０１２９】
先ず、基板、リードフレーム及び半導体素子について各種試料を作製した。即ち、基板（ＵｎｉＭｉｃｒｏｎ  Ｔｅｃｈｎｏｌｏｇｙ  Ｃｏｒｐｏｒａｔｉｏｎ製、商品名ＴＦＢＧＡ１６×１６（２２１６−００１Ａ０１））の場合に於いては、得られた接着シートをセパレーターから剥離した後、６ｍｍ□に切断したものを用いた。一方、アルミ蒸着ウェハをダイシングして、縦６ｍｍ×横６ｍｍ×厚さ１００μｍのチップを作製した。このチップを、基板にダイアタッチして試験片を作製した。ダイアタッチは、１２０℃の温度下で荷重（０．１２５ＭＰａ）をかけ、１秒間加熱するという条件下で、ダイボンダー（（株）新川製ＳＰＡ−３００）を用いて行った。更に１５０℃での加熱を所定の時間行った後、接着シートだけを回収し、ＮＥＸＵＳ６７０（Ｔｈｅｒｍｏ  ｅｌｅｃｔｒｏｎ製  ）にてＦＴ−ＩＲ分析を行った。
【０１３０】
また、エポキシ消失率の評価は、全く加熱していない状態の接着シートの吸光度を０％、接着シートを１７５℃で１０時間硬化した際の吸光度を１００％として、各試料の吸光度比からエポキシ消失率を、下記表３に示す各硬化時間毎に求めた。
【０１３１】
【表３】
2008205195.tif 000005
【図面の簡単な説明】
【０１３２】
【図１】本発明の実施の形態１に係る半導体装置の製造方法を説明する為の工程図である。
【図２】本発明の実施の形態２に係る半導体装置の製造方法を説明する為の工程図である。
【図３】本発明の実施の形態３に係る半導体装置の製造方法を説明する為の工程図である。
【図４】本発明の実施の形態４に係る半導体装置の製造方法を説明する為の工程図である。
【図５】本発明の実施の形態５に係る半導体装置の製造方法を説明する為の工程図である。
【図６】本発明の実施の形態６に係る半導体装置の製造方法を説明する為の工程図である。
【図７】前記実施の形態６に係る半導体装置の製造方法により得られた半導体装置の概略を示す断面図である。
【図８】本発明の実施の形態７に係る半導体装置の製造方法を説明する為の工程図である。
【符号の説明】
【０１３３】
１１    基板等（被着体）
１２、３１、４１  接着シート
１３    半導体素子
１４、１６  ボンディングワイヤー
１５    封止樹脂
２１    スペーサ
３２    半導体素子
３３    ダイシングテープ
４１’、４２’  コア材料（スペーサ）
【図１】
2008205195.tif 000006
【図２】
2008205195.tif 000007
【図３】
2008205195.tif 000008
【図４】
2008205195.tif 000009
【図５】
2008205195.tif 000010
【図６】
2008205195.tif 000011
【図７】
2008205195.tif 000012
【図８】
2008205195.tif 000013